(57)【要約】  【課題】カーテンコーターにおいて高速塗工時に発生する微小未塗工部の発生を効果的に抑止し、白紙品質ならびに印刷品質に優れる顔料塗工シートを提供することにある。  【解決手段】顔料塗工シートにおいて、少なくとも１層以上の下塗り層を有し、最上層が、静的表面張力４０ｍＮ／ｍ以下の塗工液を用いたカーテン塗工方式で形成され、かつ最上層に接する下塗り層の顔料が、特定の条件を満足する顔料であり、下塗り層の全顔料中、９０質量％以上が平均粒径３μｍ以下の顔料であり、かつ下塗り層として下記の条件を満たすことを特徴とする顔料塗工シート。条件：最上層に接する下塗り層が、１ｍｍ２あたり１０〜１０００個の凸状部を有し、かつ前記凸状部の平均高さｈが、最上層厚みｄに対し、０．１ｄ≦ｈ≦０．８ｄである下塗り層。【選択図】  なし【特許請求の範囲】
【請求項１】
シート状基材の少なくとも一面上に、顔料および接着剤を主成分とする塗工層を設けてなる顔料塗工シートにおいて、少なくとも１層以上の下塗り層を有し、最上層が、静的表面張力４０ｍＮ／ｍ以下の塗工液を用いたカーテン塗工方式で形成され、かつ最上層に接する下塗り層の顔料が、下記ＡまたはＢの少なくとも１つを満足する顔料であり、下塗り層の全顔料中、９０質量％以上が平均粒径３μｍ以下の顔料であり、かつ下塗り層としてＣを満たすことを特徴とする顔料塗工シート。
Ａ：９０質量％以上の粒子が粒子径３．０μｍ以下であり、かつ５５質量％以上が１．０μｍ以下である顔料。
Ｂ：平均粒径が３．０μｍ以下であり、かつ長径ａおよび厚みｂに対して計算されるアスペクト比ａ／ｂが１０〜１０００である平板状粒子。
Ｃ：最上層に接する下塗り層が、１ｍｍ２あたり１０〜１０００個の凸状部を有し、かつ前記凸状部の平均高さｈが、最上層厚みｄに対し、０．１ｄ≦ｈ≦０．８ｄである下塗り層。
【請求項２】
シート状基材の少なくとも一面上に、顔料および接着剤を主成分とする塗工層を設けてなる顔料塗工シートにおいて、少なくとも１層以上の下塗り層を有し、最上層が、静的表面張力４０ｍＮ／ｍ以下の塗工液を用いたカーテン塗工方式で形成され、かつ最上層に接する下塗り層の顔料が、下記ＡまたはＢの少なくとも１つを満足する顔料であり、下塗り層の全顔料中、９０質量％以上が平均粒径３μｍ以下の顔料であり、かつ下塗り層としてＣを満たすことを特徴とする顔料塗工シート。
Ａ：９０質量％以上の粒子が粒子径３．０μｍ以下であり、かつ５５質量％以上が１．０μｍ以下である顔料。
Ｂ：平均粒径が３．０μｍ以下であり、かつ長径ａおよび厚みｂに対して計算されるアスペクト比ａ／ｂが１０〜１０００である平板状粒子。
Ｃ：平均粒径２．０〜２５．０μｍである球状粒子を、前記下塗り層中の全顔料中、０．５〜１０質量％含有する下塗り層。
【請求項３】
前記最上層に接する下塗り層が、ブレード塗工方式により設けられた請求項１または２記載の顔料塗工シート。
【請求項４】
前記球状粒子が、球状炭酸カルシウムである請求項２記載の顔料塗工シート。
【請求項５】
前記最上層に接する下塗り層を設けるシートが、平均粒径が５．０〜４０．０μｍの球状粒子による、表面の凸状部を有するシートである請求項１または３記載の顔料塗工シート。
【請求項６】
前記球状粒子が、球状炭酸カルシウムである請求項５記載の顔料塗工シート。
【請求項７】
球状炭酸カルシウムが、カルサイト結晶、バテライト結晶のいずれかである軽質炭酸カルシウムである請求項４または６記載の顔料塗工シート。
【発明の詳細な説明】
【技術分野】
【０００１】
本発明は、白紙品質ならびに印刷品質に優れる顔料塗工シートであって、カーテン塗工方式において、塗工欠陥の発生を効果的に抑制して効率的に製造された顔料塗工シートに関するものである。
【背景技術】
【０００２】
商用印刷に用いられる印刷用顔料塗工シートの塗工方式としては、各種方法が知られており、カーテン塗工方式もその一形態である。カーテン塗工方式は、塗工幅方向に均一な流量・膜厚を持つ、自由落下する塗工液膜（以下、カーテン膜と言う）を塗工基材上に落下させ、その全量を基材上に転移する方式で、顔料塗工シートの製造方法としてよく利用されるブレード、ロッド、ロール塗工方式と比較した場合、塗料の掻き落としがないために塗料組成変化がほとんどなく品質変動が少ない、基材上に転移された塗料が全量基材上に塗工される前軽量タイプであるため塗工量管理が容易である、幅方向・流れ方向の塗工量均一性に優れる、塗工時の基材への物理的な接触は塗工液のみであり紙切れが少ない等、多くの優れた特徴を持っている。
【０００３】
カーテン塗工方式により塗工層を形成した場合、得られる顔料塗工シート全面にわたり塗工量が均一であり、また塗工時に塗料の基材への押し込みが非常に少ないため、塗工層厚みも均一である。従って、例えばブレード塗工方式によって得られた顔料塗工シートの場合に起こりやすい、塗工層厚みムラに起因するインキの吸収ムラが解消され、このためにアイムラ・印刷モトリングと呼ばれる印刷欠陥の発生が効果的に抑制される。
【０００４】
顔料塗工シートを得るのに、下塗り層を設けた後に上塗り層を設ける、いわゆるダブル塗工を行うことは、下塗り層に安価な塗工液を使用できること、同じ塗工量でも２回に分けて塗工することで得られる顔料塗工シートの白紙光沢や平滑性を向上できること、さらには同じ下塗り層に対して異なる上塗り層を設けることで、異なる外見や機能を有する顔料塗工シートを得られることから、近年では一般的な技術となっている。また、より高品質化、低コスト化のためにトリプル塗工を行うことも可能である。
【０００５】
しかしながら、一般印刷用顔料塗工シートの製造においては、カーテン塗工方式はほとんど用いられていないのが現状である。これは、近年の生産速度の高速化に伴い、１０００ｍ／分を超える塗工速度が一般的になりつつあるのに対し、カーテン塗工では高速塗工時に塗工欠陥が出やすいと言うことに起因していると考えられる。
【０００６】
これまで挙げられているカーテン塗工方式において発生する塗工欠陥の原因としては、３つに大別することができる。一つ目は自由落下するカーテン膜が、塗工される基材に接触する前に膜切れを起こし、基材上に幅方向に数ｃｍ以上、流れ方向に数十ｃｍ〜数ｍ以上の楕円形に近い形状の、比較的大きな未塗工部を生じる現象であるが、これはデュニューイリング法やウィルヘルミープレート法にて測定される、塗工液の静的な表面張力を４０ｍＮ／ｍ程度以下とすることで、カーテン膜近傍の空気の動きや塗料中に残存した気泡が原因となって膜切れを起こすことを効果的に抑制できることが広く知られている。二つ目はパドリングと呼ばれる現象により、幅数ｍｍから塗工全幅までにわたり、独特の縞状あるいはかすれたパターンで未塗工部が現れる現象、三つ目が空気同伴現象による、パドリングの場合と同様のパターン、あるいは局所的に大きさ数ｍｍ程度の紡錘状の未塗工部を生ずる現象である。これらの現象は、塗工速度１０００ｍ／分未満の比較的遅い塗工速度でも発生する現象であり、これまで各種の解決方法が提案されている。
【０００７】
一方、塗工速度の高速化に伴い、これまではさほど問題とならなかった四つ目の原因により、未塗工部が発生することが問題となってきた。カーテン塗工において、カーテン膜が基材に接触する際に、鉛直方向に数十ｍ／分程度で自由落下していたカーテン膜が、基材進行方向に数百ｍ／分〜１０００ｍ／分以上にて引き延ばされるため、特に直径数十μｍのセルロース繊維を主成分とする紙基材のように、基材凹凸が大きい場合にカーテン膜が基材に接触した際、数〜数百μｍの大きさで破断し、これが微小な未塗工部（以下、微小未塗工部という）の発生につながるという、新たな原因による塗工欠陥の発生である。
【０００８】
これまでカーテン塗工方式における塗工欠陥の抑制には、各種方法が提案されてきた。例えば、２層以上の塗工層を設ける場合に、最上層のカーテン塗工によって設けられる層が接する下塗り層の平滑度を特定値以下にした、平滑な下塗り層上にカーテン塗工を行う方法（例えば、特許文献１参照。）、下塗り層中の顔料の粗大粒子を特定量以下にした平滑な下塗り層上にカーテン塗工を行う方法（例えば、特許文献２参照。）、塗工液中に特定の増粘剤を添加し、カーテン膜落下速度と基材走行速度の比を特定範囲内とする方法（例えば、特許文献３参照。）、基材に同伴する空気をカーテン膜落下地点直前で除去する方法（例えば、特許文献４参照。）等が挙げられる。しかしながら平滑な下塗り層を設ける場合には微小未塗工部の発生を抑制するのには効果的であるが、基材上に衝突した自由落下する塗工液膜が、基材進行方向に急速に伸長される際に引っ張られる効果が低く、結果として高速塗工時に自由落下する塗工液カーテン膜が走行している基材に接触する動的接触線近傍に、過剰な塗工液が蓄積してパドリングが生じ、塗工欠陥が発生するいった問題を抱えている。下塗り層中の顔料の粗大粒子を特定量以下にした平滑な下塗り層上にカーテン塗工を行う方法では、上記と同様にパドリングが発生する問題点があると共に、さらに使用する顔料粒子の調整に破砕処理を行う方法が例示してあり生産効率が劣る。また、特定の増粘剤を添加し、カーテン膜落下速度と基材走行速度の比を特定範囲内とする方法では、開示されている増粘剤は塗工液の粘度が高い、あるいは伸長の際の伸びが不十分でカーテン膜が基材に接触した際の急激な伸長によりカーテン膜がμｍレベルで破断し、微小未塗工部の発生につながる。さらに基材に同伴する空気をカーテン膜落下地点直前で除去する方法においては、空気同伴による塗工欠陥の発生抑制には効果があるが、パドリングや微小未塗工部の発生抑制には効果がない。
【０００９】
微小未塗工部の発生は、基材上に付与する塗工液量を変えてもほとんど変化せず、これを抑制するためには平滑な基材を使用すると良いとの報告がある（例えば、非特許文献１参照。）。しかしながら、平滑化しすぎた場合には、前述したパドリング現象による塗工欠陥が発生することも同時に報告されており、直径数十μｍのセルロース繊維を主成分とする原紙を使用する場合、凹凸を特定の狭い範囲にコントロールするのは事実上困難であることから、基材の凹凸のコントロールだけでは微小未塗工部の発生を抑制するのは難しく、基材もしくは下塗り層を設けた基材を平滑化するだけではパドリングが発生し、パドリング回避のために基材もしくは下塗り層を設けた基材の平滑レベルを下げると得られる顔料塗工シートの平滑性も低下する問題を抱えており、白紙品質ならびに印刷品質に優れる顔料塗工シートを、カーテン塗工方式において、塗工欠陥の発生を効果的に抑制して効率的に製造する方法としては満足のいく方法がなく、さらなる製造技術の向上が望まれていた。
【００１０】
【特許文献１】特許第３１１１１０６号公報
【特許文献２】特許第３２５７７２０号公報
【特許文献３】特開平５−１１７９９６号公報
【特許文献４】特開２００２−１９２０４６号公報
【非特許文献１】伊藤一聡ら「高速カーテン塗工による顔料塗工紙の検討」、第７０回紙パルプ研究発表会講演要旨集、１３０−１３３頁（２００３年６月）
【発明の開示】
【発明が解決しようとする課題】
【００１１】
本発明は、カーテンコーターにおいて高速塗工時に発生する微小未塗工部の発生を効果的に抑止し、白紙品質ならびに印刷品質に優れる顔料塗工シートを提供するものである。
【課題を解決するための手段】
【００１２】
シート状基材の少なくとも一面上に、顔料および接着剤を主成分とする塗工層を設けてなる顔料塗工シートにおいて、少なくとも１層以上の下塗り層を有し、最上層が、静的表面張力４０ｍＮ／ｍ以下の塗工液を用いたカーテン塗工方式で形成され、かつ最上層に接する下塗り層の顔料が、下記ＡまたはＢの少なくとも１つを満足する顔料であり、下塗り層の全顔料中、９０質量％以上が平均粒径３μｍ以下の顔料であり、かつ下塗り層としてＣを満たすことを特徴とする。
Ａ：９０質量％以上の粒子が粒子径３．０μｍ以下であり、かつ５５質量％以上が１．０μｍ以下である顔料。
Ｂ：平均粒径が３．０μｍ以下であり、かつ長径ａおよび厚みｂに対して計算されるアスペクト比ａ／ｂが１０〜１０００である平板状粒子。
Ｃ：最上層に接する下塗り層が、１ｍｍ２あたり１０〜１０００個の凸状部を有し、かつ前記凸状部の平均高さｈが、最上層厚みｄに対し、０．１ｄ≦ｈ≦０．８ｄである下塗り層。
シート状基材の少なくとも一面上に、顔料および接着剤を主成分とする塗工層を設けてなる顔料塗工シートにおいて、少なくとも１層以上の下塗り層を有し、最上層が、静的表面張力４０ｍＮ／ｍ以下の塗工液を用いたカーテン塗工方式で形成され、かつ最上層に接する下塗り層の顔料が、下記ＡまたはＢの少なくとも１つを満足する顔料であり、下塗り層の全顔料中、９０質量％以上が平均粒径３μｍ以下の顔料であり、かつ下塗り層としてＣを満たすことを特徴とする。
Ａ：９０質量％以上の粒子が粒子径３．０μｍ以下であり、かつ５５質量％以上が１．０μｍ以下である顔料。
Ｂ：平均粒径が３．０μｍ以下であり、かつ長径ａおよび厚みｂに対して計算されるアスペクト比ａ／ｂが１０〜１０００である平板状粒子。
Ｃ：平均粒径２．０〜２５．０μｍである球状粒子を、前記下塗り層中の全顔料中、０．５〜１０質量％含有する下塗り層。
前記最上層に接する下塗り層を設ける方法として、ブレード塗工方式を使用することが好ましい。
前記球状粒子が、球状炭酸カルシウムであることが好ましい。
さらに、前記最上層に接する下塗り層を設けるシートとして、平均粒径５．０〜４０．０μｍである球状粒子による、表面の凸状部を有するシートを使用することが好ましく、該下塗り層を設けるシートとして、表面に球状炭酸カルシウムによる凸状部を有するシートが好ましい。球状炭酸カルシウムとしては、カルサイト結晶、バテライト結晶のいずれかである軽質炭酸カルシウムであることがより好ましい。
【発明の効果】
【００１３】
本発明者らは上記の目的を達成するため、カーテン塗工における問題点の発生原因について鋭意研究した結果、特定の下塗り層を設けた後にカーテン塗工方式により塗工層を形成した場合、白紙品質ならびに印刷品質に優れる顔料塗工シートを、塗工欠陥の発生なく効率的に生産できることを見出した。
【発明を実施するための最良の形態】
【００１４】
本発明者らは、シート状基材の少なくとも一面上に、顔料および接着剤を主成分とする塗工層を設けてなる顔料塗工シートにおいて、少なくとも１層以上の下塗り層を有し、最上層を形成する方法が表面張力４０ｍＮ／ｍ以下の塗工液を用いたカーテン塗工方式であり、かつ最上層に接する下塗り層が、Ａ：塗工層中の顔料が、９０質量％以上の粒子が粒子径３．０μｍ以下であり、かつ５５質量％以上が１．０μｍ以下である、Ｂ：塗工層中の顔料が平均粒径が３．０μｍ以下であり、かつ長径ａおよび厚みｂに対して計算されるアスペクト比ａ／ｂが１０〜１０００である平板状粒子である、Ｃ：最上層に接する下塗り層が、１ｍｍ２あたり１０〜１０００個の凸状部を有し、かつ該凸状部の平均高さｈが、カーテン塗工にて形成される最上層厚みｄに対し、０．１ｄ≦ｈ≦０．８ｄである、Ｄ：平均粒径２．０〜２５．０μｍである球状粒子を、前記下塗り層中の全顔料中、０．５〜１０質量％含有する下塗り層という４条件に対し、最上層に接する下塗り層の顔料が、下記ＡまたはＢの少なくとも１つを満足する顔料であり、下塗り層の全顔料中、９０質量％以上が平均粒径３μｍ以下の顔料であり、かつ下塗り層としてＣまたはＤを満たすことにより、白紙品質ならびに印刷品質に優れる顔料塗工シートを、効率よく生産できることを見いだした。なお、平板粒子とそれ以外の粒子を併用する場合、平板状粒子としてＡまたは／およびＢの条件を満たし、平板粒子以外の粒子がＡの条件を満たせばよい。
【００１５】
なお、顔料の平均粒径については、０．１％ナンカリン溶液中に顔料が１％となるようにミキサーで分散し、その後３０分間超音波分散を行った。この試料溶液をＭｉｃｒｏｍｅｒｉｔｉｃｓ社製ＳｅｄｉＧｒａｐｈ５１００にて測定し、累積５０％重量径をその粒子の平均粒径とし、併せて３．０μｍ以下および１．０μｍ以下の粒径割合を測定した。
【００１６】
また、平板状粒子のアスペクト比については、平板状粒子のみを含有する塗工層を作成し、これを電子顕微鏡にて長径ａおよび厚みｂを観察した結果により決定した。
【００１７】
顔料塗工紙において、下塗り層を設けることにより塗工紙の平滑性を向上させ、白紙品質・印刷品質が向上することは広く知られている。なかでもブレード塗工により設けられた塗工層表面は、同じ原材料を使用したロール塗工方式やエアナイフ塗工方式等、他の塗工方式で得られる顔料塗工シートと比較して、非常に平滑に仕上がっている。このため、下塗り層をブレード塗工方式で設けた後に上塗り層を設けることにより、得られる顔料塗工シートは白紙光沢・平滑性に優れた物となる。より白紙光沢・平滑性を向上させるためには下塗り層の平滑性を向上させればよいのであるが、上塗り層をブレード塗工方式にて設ける場合にはストリークと呼ばれる筋状の塗工欠陥が生じて生産効率に劣るため、平滑化には限界がある。カーテン塗工方式にて上塗り層を設ける場合、下塗り層の平滑性が非常に優れる場合でもストリークと呼ばれる塗工欠陥は発生しないという利点を有するものの、前述したようにパドリングと呼ばれる塗工欠陥が発生する。これを回避するには下塗り層の平滑性を下げなければならないが、この場合上塗り層を設けた後に得られる顔料塗工シートの白紙光沢・平滑性も低下する結果となってしまう。
【００１８】
本発明による顔料塗工シートは、下塗り層を設けて基材を平滑化し、好ましくは最も平滑な塗工層を得られるブレード塗工方式を用いるわけであるが、上塗り塗工層を設けた後に得られる顔料塗工シートの白紙光沢・平滑性を良好とするために、最上層に接する下塗り層中の顔料として、塗工層中の顔料が平板粒子であり、平均粒径が３．０μｍ以下であり、かつ長径ａおよび厚みｂに対して計算されるアスペクト比ａ／ｂが１０〜１０００であること、および／または塗工層中の顔料が平板粒子以外であり、９０質量％以上の粒子が粒子径３．０μｍ以下であり、かつ５５質量％以上が１．０μｍ以下の顔料であり、かつ下塗り層の全顔料中、９０質量％以上が平均粒径３μｍ以下の顔料であることが重要である。
【００１９】
しかしながら、この条件では平滑性には優れるものの、最上層を設けるカーテン塗工時にパドリングによる塗工欠陥が発生してしまうため、これを回避するために動的接触線において過剰な塗工液の蓄積を防止すべく、下塗り後の塗工層表面に、１ｍｍ２あたり１０〜１０００個の凸状部を有する必要がある。さらに、最上層を設けた後の平滑性低下を防止するため、該凸状部の平均高さｈが、カーテン塗工にて形成される最上層厚みｄに対し、０．１ｄ≦ｈ≦０．８ｄであることが必要となる。また、カーテン膜を安定して形成するためには、デュニューイリング法やウィルヘルミープレート法にて測定される、塗工液の静的な表面張力を４０ｍＮ／ｍ以下とすることも必要である。
【００２０】
本発明によって得られる顔料塗工シートは、カーテン膜が基材に接触した際に、最上層に接する下塗り層表面に存在する凸部がカーテン膜を基材の進行方向に引っ張る効果があり、動的接触線において過剰な塗工液が蓄積して発生するパドリングを効果的に防止することができると共に、上塗り層を設けることにより該凸部は上塗り層中に埋没し、かつ凸状部上の塗工液がレベリングにより平滑化するため、最終的に得られる顔料塗工シートは平滑性に優れる物となる。凸状部を形成する方法として球状粒子を用いた場合、カーテン塗工後の塗工液のレベリングによる塗工層平滑化効果が優れるために好ましい。
【００２１】
最上層に接する下塗り層中の全顔料中、顔料の平均粒径が３．０μｍを超える顔料が１０質量％を超えると、得られる顔料塗工シートの平滑性が低下し好ましくない。また、下塗り層の全顔料中、９０質量％以上が平均粒径３μｍ以下の顔料という条件を満足し、かつ最上層に接する下塗り層中の顔料が、平均粒径が３．０μｍ以下であり、かつ長径ａおよび厚みｂに対して計算されるアスペクト比ａ／ｂが１０〜１０００である平板状粒子を含有する場合は、顔料として、９０質量％以上が粒子径３．０μｍ以下であり、かつ５５質量％以上が１．０μｍ以下であるという条件を満たさずとも、得られる塗工シートの平滑性は優れた物となるが、平均粒径が３．０μｍを越える、あるいは該アスペクト比が１０００を越える平板状粒子の場合、塗工紙表面に存在する該平板粒子の配向性が若干低下した場合でも平滑性が大きく低下するため、得られる顔料塗工シートの平滑性が低下する傾向が強く好ましくない。また、最上層に接する下塗り層中の顔料として、平均粒径が３．０μｍ以下であり、アスペクト比が１０未満の平板状粒子の場合、その顔料の９０質量％以上が粒子径３．０μｍ以下であり、かつ５５質量％以上が１．０μｍ以下である場合には何ら問題とならないが、該粒径分布条件をはずれる場合には、平均粒径３．０μｍ以下の平板状粒子であっても下塗り層表面の平滑性を損ない、結果として得られる塗工紙の平滑性等の白紙品質が低下する。
【００２２】
最上層に接する下塗り層上の凸部の個数が１ｍｍ２あたり１０個未満である場合、凸部によるカーテン膜の引っ張り効果が低下してパドリング防止の効果が低下し、他方１０００個を越えると平滑性が低すぎて得られる顔料塗工シートの平滑性が劣ることとなる。パドリングの防止効果と、得られる顔料塗工シートの平滑性との両立の観点から、最上層に接する下塗り層上の凸部の個数は、１ｍｍ２あたり１００〜６００個であることがより好ましい。
【００２３】
最上層に接する下塗り層中の凸部の平均高さｈが、カーテン塗工にて形成される最上層厚みｄに対し０．１ｄ未満の場合、パドリングを防止する効果が得られにくく、他方０．８ｄを越える場合には、凸部高さが高すぎて微小未塗工部の発生防止効果に劣る可能性があり、また上塗り層を設けた後にも凸部が観察されることがあるため、結果として得られる顔料塗工シートの平滑性が低下してしまったり、凸部上の上塗り塗工層厚みが極端に薄くなることから印刷品質が低下する。
【００２４】
最上層に接する下塗り層中に凸部を形成する手法としては、該下塗り塗工液中に平均粒径２．０〜２５．０μｍである球状粒子を、該下塗り層層中の全顔料中、０．５〜１０質量％含有させることで達成できる。該球状粒子が球状炭酸カルシウムであると、他の原材料との相性が良く、また安価であることからさらに好ましい。また、炭酸カルシウム球状粒子としては、重質炭酸カルシウムよりも軽質炭酸カルシウムの方が真球性が高くできるために好ましい。さらに、軽質炭酸カルシウムのうち、カルサイト結晶およびバテライト結晶が好ましく、球状粒子表面の平滑性が高い方が最終的に得られる塗工シートの平滑性には優れるため、球状粒子表面の平滑性・真球性に優れるバテライト結晶の球状軽質炭酸カルシウムがより好ましい。
【００２５】
ちなみに、凸状部を形成するために含有される下塗り塗工層中に含有される球状粒子の平均粒径が２．０μｍ未満の場合、通常の塗工量では下塗り後に凸状部を形成することは難しく、他方２５．０μｍを越えると上塗り塗工層を設けた後でも一部の球状粒子が被覆されず、得られる顔料塗工シートの平滑性が低下してしまったり、粒子上の上塗り塗工層厚みが極端に薄くなることから印刷品質が低下するおそれがあるほか、本発明で最上層に接する下塗り層を形成する際に好ましく用いられるブレード塗工方式では、球状粒子がブレードにて掻き落とされてしまい、所望の量を該下塗り層中に含有せしめることが困難となる。
【００２６】
また、含有量として０．５質量％未満であると平均粒径２．０〜２５．０μｍである球状粒子を添加しても凸状部個数が少なく、パドリング防止効果に劣り、他方１０質量％を越えると上塗り塗工層を設けた後に得られる顔料塗工シートの平滑性が低下するおそれがある。
【００２７】
なお、平均粒径が同じでも粒度分布が広い場合、微小粒子は塗工層中で他の顔料と同様の作用を持つことから問題とならないが、粗大粒子により平滑性の低下等の問題を起こす可能性がある。このため凸状部を形成するために含有される下塗り塗工層中の球状粒子の粒子径分布として、好ましくは平均粒径の２倍を超える粒子の割合が５質量％以下、好ましくは同割合が１質量％以下、更に好ましくは平均粒径の１．５倍を超える粒子の割合が５質量％以下である。また、塗工適性および塗工欠陥防止効果のバランスの観点から、凸状部を形成するために最上層に接する下塗り塗工層中に含有される球状粒子の平均粒径としては、５．０〜１５．０μｍがより好ましい。
【００２８】
本発明で言う球状粒子とは、有機・無機粒子を問わず、その粒子の最大直径ｄａと最小直径ｄｂの比率ｄａ／ｄｂが１≦ｄａ／ｄｂ≦１．６、好ましくは１≦ｄａ／ｄｂ≦１．２を満たすものであり、例えば真球状およびそれに類する物、真球の球上に凹凸を有する形状、卵型で上記比率を満たすものおよびその表面に凹凸を有して上記比率を満たすもの等を言う。
【００２９】
また、前記最上層に接する下塗り塗工層を設ける前のシートとして、あらかじめ表面に球状粒子による凸状部を有するシートを使用することも可能であり、この場合、平均粒径５．０〜４０．０μｍである球状粒子により形成された凸状部上に最上層に接する下塗り塗工層が設けられ、その結果、最上層に接する下塗り後の塗工層表面に、１ｍｍ２あたり１０〜１０００個の凸状部を有し、かつ該凸状部の平均高さｈが、カーテン塗工にて形成される上塗り層塗工層厚みｄに対し、０．１ｄ≦ｈ≦０．８ｄであることで、本発明所望の結果を得ることができる。該シートとして表面に球状炭酸カルシウムによる凸状部を有するシートを使用することが好ましい。
【００３０】
前記最上層に接する下塗り塗工層の中に球状粒子を含有する場合、およびあらかじめ表面に凸状部を有するシートに前記最上層に接する下塗り塗工層を塗工する場合のいずれにおいても、球状粒子が球状炭酸カルシウムであると他の原材料との親和性が良いために好ましく、さらに、球状炭酸カルシウムがカルサイト結晶、バテライト結晶のいずれかである軽質炭酸カルシウムであると更に好ましい。球状粒子表面の平滑性が高い方が最終的に得られる塗工シートの平滑性には優れるため、球状粒子表面の平滑性・真球性に優れるバテライト結晶の球状軽質炭酸カルシウムが好ましい。
【００３１】
このようにして形成された下塗り層上の凸状部は、下塗り層に用いられる顔料粒径の調整に破砕処理等を必要とすることなく、さらにセルロース繊維を主成分とする紙基材の凹凸と比較した場合、非常に効果的に凸状部高さのばらつきを小さくすることができ、そのうえ凸状部の高さの分布が最上層に接する下塗り層に用いる特定の粒子径を持つ球状粒子により任意に調整できる事から、上塗り層をカーテン塗工にて設ける際にパドリングを効果的に防止できると共に、セルロース繊維を主成分とする紙基材のように大きな凹凸が原因となって発生する、カーテン膜のμｍオーダーでの破断による微小未塗工部の発生を効果的に防止できる。
【００３２】
カーテン塗工においては、塗工速度の上昇に従って空気同伴現象による塗工欠陥の発生が懸念されるが、本発明においても、これまで各種提案されてきた空気同伴抑制装置が使用でき、例えばバー・ロール・ブレード等の形状の同伴空気遮断治具を走行している基材に接触、または数ｍｍ以下の距離に保ち動的接触線の直前に配置する方法、カウンターエアーまたは減圧装置にて同伴空気を遮断する方法、水蒸気により同伴空気を置換する方法などが使用できる。
【００３３】
本発明で用いられる球状粒子としては無機・有機球状粒子共に使用することができる。無機粒子としては、軽質炭酸カルシウム、炭酸マグネシウム、密実あるいは中空のガラス粒子、シリカビーズ、球状微粉末シリカ集合体等が挙げられる。また、有機粒子としては密実型・中空型・貫通孔型である、ポリスチレン系樹脂、スチレン−アクリル共重合体系樹脂、尿素系樹脂、メラミン系樹脂、アクリル系樹脂、塩化ビニリデン系樹脂、ベンゾグアナミン系樹脂等が挙げられる。無機粒子・有機粒子の中から必要に応じて１種以上が適宜選択して用いられる。
【００３４】
基材としては特に限定されず、セルロース繊維を主体とした紙基材、ポリプロピレン等を使用し填料等を混和／あるいは微細な気泡を含有する合成紙、表面をコロナ処理すること等により塗被層の定着性を向上させたポリオレフィン系フィルム等が使用できる。
【００３５】
紙基材を形成するパルプについては、製法や種類等について特に限定するものではなく、ＫＰ、ＳＰのような化学パルプ、ＳＧＰ、ＲＧＰ、ＢＣＴＭＰ、ＣＴＭＰ等の機械パルプや、ＥＣＦパルプやＴＣＦパルプ等の塩素フリーパルプ、脱墨パルプのような古紙パルプ、あるいはケナフ、バガス、竹、藁、麻等のような非木材パルプ、ポリアミド繊維、ポリエステル繊維、ポリノジック繊維等の有機合成繊維、さらにはガラス繊維、セラミック繊維、カーボン繊維等の無機質繊維も使用出来る。
【００３６】
また、紙基材中には、必要に応じて填料が配合出来る。この場合の填料としては、特に限定するものではないが、一般に上質紙に用いられる各種の顔料、例えばカオリン、焼成カオリン、炭酸カルシウム、硫酸カルシウム、硫酸バリウム、二酸化チタン、タルク、酸化亜鉛、アルミナ、炭酸マグネシウム、酸化マグネシウム、シリカ、ホワイトカーボン、ベントナイト、ゼオライト、セリサイト、スメクタイト等の鉱物質顔料や、ポリスチレン系樹脂、尿素系樹脂、メラミン系樹脂、アクリル系樹脂、塩化ビニリデン系樹脂並びにそれらの密実型、微小中空型、貫通孔型の粒子である有機顔料が挙げられる。
【００３７】
なお、紙料中にはパルプ繊維や填料の他に、従来から使用されている各種のアニオン性、ノニオン性、カチオン性あるいは両性の歩留向上剤、濾水性向上剤、紙力増強剤、定着剤や内添サイズ剤等の各種抄紙用内添助剤を、必要に応じて適宜選択して使用することができる。さらに染料、蛍光増白剤、ｐＨ調整剤、消泡剤、ピッチコントロール剤、スライムコントロール剤等の抄紙用内添助剤も紙の用途に応じて適宜添加することができる。
【００３８】
紙基材の抄紙方法については特に限定するものではなく、例えば抄紙ｐＨが４．５付近である酸性抄紙法、また中性サイズ剤および/または炭酸カルシウム等のアルカリ性填料を主成分として含み、抄紙ｐＨ約６の弱酸性から抄紙ｐＨ約９の弱アルカリ性の中性抄紙法等、全ての抄紙方法に適用することができ、抄紙機も長網抄紙機、ツインワイヤー抄紙機、丸網抄紙機、傾斜ワイヤー抄紙機等の通常用いられている抄紙機を適宜使用することができる。
【００３９】
本発明の顔料塗工シートに用いる塗工層中の顔料としては、本発明において好ましく使用される顔料の他に、本発明所望の効果を損なわないように一般的に使用される顔料が使用でき、例えば重質炭酸カルシウム、軽質炭酸カルシウム、カオリン、焼成カオリン、構造性カオリン、デラミカオリン、タルク、硫酸カルシウム、硫酸バリウム、二酸化チタン、酸化亜鉛、アルミナ、炭酸マグネシウム、酸化マグネシウム、シリカ、アルミノ珪酸マグネシウム、珪酸カルシウム、ホワイトカーボン、ベントナイト、ゼオライト、セリサイト、スメクタイト等の鉱物質顔料や、ポリスチレン系樹脂、スチレン−アクリル共重合体系樹脂、尿素系樹脂、メラミン系樹脂、アクリル系樹脂、塩化ビニリデン系樹脂、ベンゾグアナミン系樹脂等の密実型、中空型、あるいは貫通孔型樹脂等の有機顔料も用いることが可能であり、これらの中から１種あるいは２種以上が適宜選択して用いられる。
【００４０】
接着剤としては、水溶性および／または水分散性の高分子化合物を用いることができ、例えばカチオン性澱粉、両性澱粉、酸化澱粉、酵素変性澱粉、熱化学変性澱粉、エステル化澱粉、エーテル化澱粉等の澱粉類、カルボキシメチルセルロース、ヒドロキシエチルセルロース等のセルロース誘導体、ゼラチン、カゼイン、大豆蛋白、天然ゴム等の天然あるいは半合成高分子化合物、ポリビニルアルコール、イソプレン、ネオプレン、ポリブタジエン等のポリジエン類、ポリブテン、ポリイソブチレン、ポリプロピレン、ポリエチレン等のポリアルケン類、ビニルハライド、酢酸ビニル、スチレン、（メタ）アクリル酸、（メタ）アクリル酸エステル、（メタ）アクリルアミド、メチルビニルエーテル等のビニル系重合体や共重合体類、スチレン−ブタジエン系、メチルメタクリレート−ブタジエン系等の合成ゴムラテックス、ポリウレタン系樹脂、ポリエステル系樹脂、ポリアミド系樹脂、オレフィン−無水マレイン酸系樹脂、メラミン系樹脂等の合成高分子化合物等が例示でき、上記の中から目的に応じて１種以上を適宜選択して使用することができる。
【００４１】
本発明に用いる塗工液中には、前述した顔料や接着剤の他に各種助剤、例えば界面活性剤、ｐＨ調節剤、粘度調節剤、保水剤、柔軟剤、光沢付与剤、ワックス類、分散剤、流動変性剤、導電防止剤、安定化剤、帯電防止剤、架橋剤、サイズ剤、蛍光増白剤、着色剤、紫外線吸収剤、消泡剤、耐水化剤、可塑剤、防腐剤、香料等を、本発明の所望の効果を失わないように、必要に応じて適宜使用することも可能である。
【００４２】
本発明の塗工層の乾燥後塗工量は、特に限定されるものではないが、下塗り層の塗工量としては、２〜２０ｇ／ｍ２程度、上塗り層の塗工量としては、１〜２０ｇ／ｍ２程度であり、下塗り層と上塗り層を合わせた塗工量としては、一般的に紙基材の片面に対し３〜４０ｇ／ｍ２、好ましくは４〜２５ｇ／ｍ２である。塗工量が３ｇ／ｍ２に満たない場合、塗工層を原紙上に形成する効果が現れにくく、他方４０ｇ／ｍ２を超えると高速塗工時において急激な乾燥が必要となり、結果バインダーマイグレーションによりモトリング等の印刷障害の発生や印刷強度の低下が発生する可能性が高くなるため、上記にて規定する範囲の塗工量が好ましい。
【００４３】
塗工層の乾燥方法については特に限定されず、エアードライヤー、シリンダードライヤー、ＩＲドライヤー等一般に使用される乾燥方法が使用できる。
【００４４】
顔料塗工シートの水分としては、紙基材を用いた場合、紙基材上に塗工層を設けて通常の乾燥工程後、または必要に応じて表面処理工程等で平滑化処理された後、水分が３〜１０％、好ましくは４〜８％程度となるように調整して仕上げられる。
【００４５】
また平滑化処理する際は、通常のスーパーキャレンダ、グロスキャレンダ、ソフトキャレンダ等の平滑化処理装置を用いてオンマシンやオフマシンにて行われ、加圧装置の形態、加圧ニップの数、加温等も通常の平滑化処理装置に準じて適宜調節される。
【実施例】
【００４６】
以下に、実施例を挙げて本発明をより具体的に説明するが，本発明はそれらの範囲に限定されるものでない。なお、例中の「部」及び「％」は特に断わらない限り、「質量部（固型分）」及び「質量％」を示す。
【００４７】
実施例１
・シート状基材の作成
ＬＢＫＰ（フリーネス（ＣＳＦ）＝４００ｍｌ)９５部、ＮＢＫＰ（フリーネス（ＣＳＦ）＝４１０ｍｌ)５部のパルプスラリーに、軽質炭酸カルシウム（ＰＣ：白石カルシウム製）を灰分が７部となるように添加し、対パルプ１００部当り澱粉１．５部、アルケニル無水コハク酸０．１部、および硫酸バンド０．６部を添加した紙料を用いて長網抄紙機で抄紙し、その抄紙工程中で澱粉の塗工量が片面あたり乾燥重量で１ｇ／ｍ２となるよるようにサイズプレス装置で塗工・乾燥させ、マシンキャレンダで王研式平滑度が３５秒になるように平滑化処理して、坪量が６７ｇ／ｍ２のシート状基材を得た。
【００４８】
・下塗り塗工液の調製
ＦＭＴ−９０（成分；重質炭酸カルシウム、粒径３．０μｍ以下９７質量％、粒径１．０μｍ以下６４質量％、株式会社ファイマテック製）１００部に、平均粒径９μｍの球状架橋アクリル粒子（商品名；ＭＲ−１０Ｇ、綜研化学社製）２部、澱粉（商品名；エースＢ、王子コーンスターチ社製）１０部、スチレン−ブタジエン系共重合体ラテックス（商品名；０６９５、ＪＳＲ社製）５部を添加・撹拌し、さらに水を加えて、固形分濃度が６４％の下塗り塗工液を調製した。
【００４９】
・上塗り塗工液の調製
ミラグロス９１（成分；カオリン、エンゲルハード社製）９０部に、水および分散剤（商品名；アロンＡ−９、東亞合成社製）０．１部を加え、コーレス分散機にて分散し、固形分７２％のカオリン分散液を得た。この分散液に固形分７５％のＦＭＴ−９７（成分；重質炭酸カルシウム、株式会社ファイマテック製）を固形分として１０部を加え、顔料スラリーを調製した。この顔料スラリー１００部に対して、澱粉（商品名；エースＢ、王子コーンスターチ社製）４部、スチレン−ブタジエン系共重合体ラテックス（商品名；０６１９、ＪＳＲ社製）１２部、表面張力調整剤（商品名；ダプロＷ−７７、サンノプコ社製）０．３部を添加・撹拌し、さらに水を加えて、固形分濃度が５８％の上塗り塗工液を調製した。この上塗り塗工液の表面張力は３３ｍＮ／ｍであった。
【００５０】
・顔料塗工シートの作成
シート状基材上に下塗り塗工液を片面当たり乾燥重量で１０ｇ／ｍ２となるようにロールコーターを用いて１０００ｍ／ｍｉｎにて両面塗工、熱風乾燥し、ついで上塗り塗工液を片面当たり乾燥重量で９ｇ／ｍ２となるようにカーテンコーターを用いて１０００ｍ／ｍｉｎにて両面塗工、熱風乾燥して、坪量が１０５ｇ／ｍ２の顔料塗工シートを得た。
【００５１】
実施例２
実施例１において、下塗り塗工液の塗工方法をロールコーターからブレードコーターに変更した以外は、実施例１と同様に顔料塗工シートを得た。
【００５２】
実施例３
実施例２において、下塗りおよび上塗り塗工液の塗工速度を１３００ｍ／ｍｉｎとした以外は、実施例２と同様に顔料塗工シートを得た。
【００５３】
実施例４
実施例３において、下塗り塗工液中の球状架橋アクリル粒子（商品名；ＭＲ−１０Ｇ、綜研化学社製）を、平均粒径１０μｍの球状軽質炭酸カルシウム（商品名；ＥＤ−Ｘ、米庄石灰工業社製）に変更した以外は、実施例３と同様に顔料塗工シートを得た。
【００５４】
実施例５
実施例４において、下塗り塗工液中のＦＭＴ−９０の部数を５０部とし、コントラスト（成分；カオリン、平均粒径０．６μｍ、アスペクト比２５、エンゲルハード社製）５０部および分散剤（商品名；アロンＡ−９）０．０５部を別途分散してカオリンスラリーとして加えて下塗り塗工液を調製した以外は、実施例４と同様に顔料塗工シートを得た。
【００５５】
実施例６
実施例４において、下塗り塗工液中のＦＭＴ−９０を、コントラストに変更して分散剤（商品名；アロンＡ−９）０．１部を加えてカオリンスラリーとした後に下塗り塗工液を調製した以外は、実施例４と同様に顔料塗工シートを得た。
【００５６】
実施例７
実施例３において、下塗り塗工液中の球状架橋アクリル粒子（商品名；ＭＲ−１０Ｇ、綜研化学社製）を、平均粒径１５μｍの球状粒子（商品名；ＭＸ−１５００Ｈ、成分；架橋アクリル粒子、綜研化学社製）に変更し、添加部数を２部から３部に変更し、下塗り塗工量を１５ｇ／ｍ２、上塗り塗工量を１４ｇ／ｍ２として得られる顔料塗工シートの坪量を１２５ｇ／ｍ２とした以外は、実施例３と同様に顔料塗工シートを得た。
【００５７】
実施例８
・シート状基材の作成
実施例１において、サイズプレス装置で澱粉１００部に対して平均粒径２０μｍの球状軽質炭酸カルシウム（商品名；ＥＤ−ＸＸ、米庄石灰工業社製）１５部を加えた澱粉塗工液を、片面あたり１．５ｇ／ｍ２となるように塗工・乾燥し・マシンキャレンダ処理し、坪量が６８ｇ／ｍ２のシート状基材を得た。
【００５８】
・顔料塗工シートの作成
シート状基材に、実施例１の下塗り塗工液の平均粒径９μｍの球状架橋アクリル粒子（商品名；ＭＲ−１０Ｇ、綜研化学社製）２部を０部とした下塗り塗工液を、片面当たり乾燥重量で１０ｇ／ｍ２となるようにロールコーターを用いて１０００ｍ／ｍｉｎにて両面塗工、熱風乾燥し、ついで実施例１の上塗り塗工液を片面当たり乾燥重量で９ｇ／ｍ２となるようにカーテンコーターを用いて１０００ｍ／ｍｉｎにて両面塗工、熱風乾燥して、坪量が１０６ｇ／ｍ２の顔料塗工シートを得た。
【００５９】
比較例１
実施例２において、下塗り塗工液中のＦＭＴ−９０をＦＭＴ−６０（成分；重質炭酸カルシウム、粒径３．０μｍ以下７９質量％、粒径１．０μｍ以下４２質量％、株式会社ファイマテック製）に変更した以外は、実施例２と同様に顔料塗工シートを得た。
【００６０】
比較例２
実施例２において、下塗り塗工液中の球状架橋アクリル粒子（商品名；ＭＲ−１０Ｇ、綜研化学社製）添加部数を２部から０部とした以外は、実施例２と同様に顔料塗工シートを得た。得られた下塗り層表面には、凸状部は観察されず、カーテンコーターによる上塗り塗工液を塗工時にパドリングが発生し、得られた顔料塗工シートの表面性は、著しく低下した。
【００６１】
比較例３
実施例２において、下塗り塗工液中の球状架橋アクリル粒子（商品名；ＭＲ−１０Ｇ、綜研化学社製）添加部数を２部から２０部とした以外は、実施例２と同様に顔料塗工シートを得た。
【００６２】
比較例４
実施例２において、表面張力調整剤ダプロＷ−７７の添加部数を０．３部から０部に変更した以外は、実施例２と同様に顔料塗工シートを得ようとしたが、カーテン膜の膜切れにより大きな塗工欠陥が発生した。この際の上塗り塗工液の表面張力は５２ｍＮ／ｍであった。
【００６３】
比較例５
実施例４において、ＥＤ−Ｘを異なる球状粒子（商品名；ＭＲ−６０Ｇ、平均粒径６０μｍ、成分；架橋アクリル粒子、綜研化学社製）に変更した以外は実施例４と同様にして顔料塗工シートを得た。得られた下塗り層表面には、凸状部はほとんど観察されず、カーテンコーターによる上塗り塗工液を塗工時にパドリングが発生し、得られた顔料塗工シートの表面性は、著しく低下した。
【００６４】
上記実施例および比較例で得られた顔料塗工シートは、同一条件にて金属ロールと弾性ロールで構成された加圧ニップで通紙して、各評価用顔料塗工シートを得た。かくして得られた顔料塗工シートについて下記の評価試験をおこない、得られた結果を表１に記載した。なお、平均粒径および粒子径分布の測定法、下塗り層表面凸状部個数、下塗り層表面凸状部平均高さおよび上塗り層厚みの測定法も併せて記載した。
【００６５】
・平均粒径および粒子径分布
０．１％ナンカリン溶液中に顔料が１％となるようにミキサーで分散し、その後３０分間超音波分散を行った。この試料溶液をＭｉｃｒｏｍｅｒｉｔｉｃｓ社製ＳｅｄｉＧｒａｐｈ５１００にて測定し、累積５０％重量径をその粒子の平均粒径とし、また必要に応じて３．０μｍおよび１．０μｍ以下の粒径割合を測定した。
【００６６】
・下塗り層表面凸状部個数
電子顕微鏡により、観察倍率１００倍もしくは５００倍にて塗工紙表面１００ｍｍ２を観察し、１ｍｍ２あたりの凸部個数としてまとめた。
【００６７】
・下塗り層表面凸状部平均高さ
白色光干渉型顕微鏡（Ｚｙｇｏ社ＮｅｗＶｉｅｗ２００型）を用い、凸部１００個当たりの平均高さを求めた。
【００６８】
・上塗り層厚み
得られた顔料塗工シートの断面について、電子顕微鏡により観察倍率１０００倍にて観察し、上塗り層厚みを計測した。
【００６９】
・白紙光沢度評価
ＴＡＰＰＩ試験法：Ｔ  ４８０  ｏｍ−９２（ＴＡＰＰＩ  Ｔｅｓｔ  Ｍｅｔｈｏｄ  Ｔ  ４８０  ｏｍ−９２）に準じて、光沢度計（型式：ＧＭ−２６Ｄ、村上色彩技術研究所社製）を使用して測定した。
【００７０】
・微小未塗工部評価
塗工紙の微小未塗工部発生状態を、電子顕微鏡により、観察倍率１００倍にて観察し、下記の基準に従って評価した。
◎：微小未塗工部の発生が全くなく、優れている。
○：微小未塗工部の発生がごくわずか認められるが、問題のないレベルである。
△：微小未塗工部が発生しており、実用上問題となるレベルである。
×：微小未塗工部が多く発生しており、実用上大きな問題となるレベルである。
【００７１】
・顔料塗工シートの印刷条件
三菱重工業社製オフセット４色印刷機を用い、下記条件で印刷した。
環境    ：２０℃、６５％ＲＨ
印刷速度：８０００枚／分
印刷量  ：８０００枚
乾燥条件：ガスヒーターを用い、紙面温度１５０℃に調整
パウダー：シリコーンコーティング澱粉、粒径２５μｍ
【００７２】
・印刷仕上がり
上記により得られたオフセット印刷物の、印刷平滑性・アイムラ印刷仕上がりについて、目視で総合的に評価した。結果は１０段階評価で示し、点数が高いほど印刷物の仕上がりが良好であることを示す。一般印刷用紙としては、上記評価にて８点以上が必要である。
【００７３】
【表１】
2006083474.tif 000002